(57)【特許請求の範囲】
【請求項１】
表面に誘電体皮膜層を有する弁作用金属からなる陽極基体の一方の端部を陽極部とし、この陽極基体の残部の該誘電体皮膜層上に固体電解質層、その上に導電体層が形成された陰極部を有する複数個の固体電解コンデンサ素子の該陽極部と該陰極部とがそれぞれ積層されてリードフレームに接続され、外装樹脂で封止成形されている固体電解コンデンサであって、前記陰極部は導電性接着剤により積層され、それぞれの固体電解コンデンサ素子の陰極部でその縁部の少なくとも一部に切り欠き部が有り、切り欠き部に前記導電性接着剤と同じ導電性接着剤が陰極部の積層間の導電性接着剤に連通して充填されている固体電解コンデンサ。
【請求項２】
固体電解コンデンサ素子が、陽極部と陰極部の境界部に絶縁性樹脂帯を周状に有する請求項１に記載の固体電解コンデンサ。
【請求項３】
積層された陰極部の切り欠き部が、導電性接着剤で覆われている請求項１乃至３のいずれかひとつに記載の固体電解コンデンサ。
【請求項４】
弁作用金属が、アルミニウム、タンタル、チタン、ニオブ及びそれらの合金から選ばれた一種である請求項１乃至３のいずれかひとつに記載の固体電解コンデンサ。
【請求項５】
弁作用金属が、アルミニウム化成箔またはニオブ化成箔である請求項１乃至３のいずれかひとつに記載の固体電解コンデンサ。
【請求項６】
弁作用金属が、３０Ｖ未満の電圧で化成処理して得られた化成箔である請求項１乃至５のいずれかひとつに記載の固体電解コンデンサ。
【請求項７】
リードフレームが、銅または銅合金系の材料である請求項１乃至６のいずれかひとつに記載の固体電解コンデンサ。
【請求項８】
固体電解質が、π電子共役系重合体を含んだものである請求項１乃至７のいずれかひとつに記載の固体電解コンデンサ。
【請求項９】
π電子共役系重合体が、複素五員環化合物から得られた重合体である請求項８に記載の固体電解コンデンサ。
【請求項１０】
複素五員環化合物が、ピロール、チオフェン、フラン、イソチアナフテン、１，３−ジヒドロイソチアナフテン及びそれらの置換誘導体から選ばれた少なくとも１種である請求項９記載の固体電解コンデンサ。
【請求項１１】
複素五員環化合物が、３，４−エチレンジオキシチオフェン及び１，３−ジヒドロイソチアナフテンから選ばれた少なくとも１種である請求項９に記載の固体電解コンデンサ。
【請求項１２】
表面に誘電体皮膜層を有する弁作用金属からなる陽極基体の一方の端部に陽極部を設け、この陽極基体の残部でその縁部の少なくとも一部に切り欠き部を有する弁作用金属の該誘電体皮膜層上に固体電解質層、その上に導電体層を形成して陰極部を有する固体電解コンデンサ素子とし、これら素子を切り欠き部が重なるように複数個積層し、該積層における陰極部は導電性接着剤により積層し、該積層の際に導電性接着剤をはみ出させ、積層間の導電性接着剤に連通させて切り欠き部に充填し、陰極部、陽極部をそれぞれリードフレームに接続し、外装樹脂で封止成形することを特徴とする固体電解コンデンサの製造方法。
【請求項１３】
陽極部と陰極部の境界部に絶縁性樹脂帯を周状に設けた固体電解コンデンサ素子を切り欠き部が重なるように複数個積層して切り欠き部に導電性接着剤を充填し、陰極部、陽極部をそれぞれリードフレームに接続し、外装樹脂で封止成形する請求項１２に記載の固体電解コンデンサの製造方法。
【請求項１４】
表面に誘電体皮膜層を有する弁作用金属からなる陽極基体の一方の端部を陽極部とし、この陽極基体の残部の誘電体皮膜層上に固体電解質層、その上に導電体層が形成された陰極部を有する複数個の固体電解コンデンサ素子の該陽極部と該陰極部とがそれぞれ積層されてリードフレームに接続されている固体電解コンデンサ素子であって、前記陰極部は導電性接着剤により積層され、それぞれの固体電解コンデンサ素子の陰極部でその縁部の少なくとも一部に切り欠き部が有り、切り欠き部に前記導電性接着剤と同じ導電性接着剤が陰極部の積層間の導電性接着剤に連通して充填されている固体電解コンデンサ素子。
【発明の詳細な説明】
【０００１】
【発明の属する技術分野】
本発明は、固体電解コンデンサ及びその製造方法に関するものである。さらに詳しく言えば、誘電体皮膜を有する弁作用金属基体を積層する固体電解コンデンサにおいて、等価直列抵抗（ＥＳＲ）を著しく低減させた固体電解コンデンサ及びその製造方法に関する。
【０００２】
【従来の技術】
最近、電子機器の小型化・高周波化が進み、それに使用する電子部品の１種である固体電解コンデンサにおいても小型化が要求されているが、一般には積層型のチップ形状によって小型化の要求に対応している。
【０００３】
図１は従来のチップ形状の固体電解コンデンサを示す斜視図であるが、外装樹脂６の内部にある固体電解コンデンサ素子１が複数個方向を揃えて配置されており、コンデンサ素子１の陽極部３と素子の表面に形成された陰極部２の底面とを、それぞれ一対の対向して配置されたリードフレームの陽極リード引き出し部である陽極リード部５と陰極リード引出し部である陰極リード部４に載置して導電材例えば導電性接着剤で接合された状態を示しており、別に用意したエポキシ樹脂等の外装樹脂６によって封口されている。
【０００４】
例えば、固体電解コンデンサにおけるコンデンサ素子の形状が平板状のものに関しては、弁作用を有する平板状の金属からなる電極体の表面に誘電体皮膜を設け、この誘電体皮膜上に固体電解質層を設け、さらにこの固体電解質層上に陰極導電体層を設けたコンデンサ素子の陰極部を備え、このコンデンサ素子における電極体に一体に陽極部を設け、かつこの陽極引き出し部としてマスキング用のレジスト膜を施した部分を設け、更に前記陰極導電体層および陽極部の接続部がそれぞれ対応するように複数個のコンデンサ素子を重ね合わせて積層したものを陰極リード部及び陽極リード部に接続する構造を採用することにより、コンデンサ容量の容積効率（一定容積におけるコンデンサ容量値）を上げている。
【０００５】
また、コンデンサ素子の等価直列抵抗を減ずる方法としてはコンデンサ素子に穴を開ける方法が提示されている（例えば、特許文献１参照。）。この方法では積層されたコンデンサ素子間の等価直列抵抗成分を有効に減少できていない。
【０００６】
【発明が解決しようとする課題】
固体電解コンデンサの等価直列抵抗成分は陽極リード部の固有抵抗成分、陽極リード部とコンデンサ素子の陽極部との接合面における接触抵抗成分、コンデンサ素子が有している固有の抵抗成分、コンデンサ素子の陰極部と陰極リード部の接合面における接触抵抗成分、陰極リード部の固有抵抗成分が主に関与している。
【０００７】
積層構造を有する固体電解コンデンサにおいては、１層目コンデンサ素子と陰極リード部は導電材（導電性接着剤）により電気的に接続されているが、２層目コンデンサ素子は導電材（導電性接着剤）を用いて１層目コンデンサ素子に結合されるので、陰極リード部とは１層目コンデンサ素子の表面に形成された陰極導電体層を介して電気的な接続が確保される構造となっていて、この陰極導電体層の抵抗成分が作製した固体電解コンデンサの等価直列抵抗を上昇させるという問題点があった。
【０００８】
積層された各コンデンサ素子と陰極リード部を電気的に直接接続するために、導電性接着剤等をコンデンサ素子の積層後に塗布すると、固体電解コンデンサの等価直列抵抗は低くなるが、各コンデンサ素子にまたがって導電性接着剤を塗布するという工程が生じ、生産性、経済性に問題点があった。
【０００９】
また、陰極リード部を各コンデンサ素子に直接接合するような形状とすることでも、固体電解コンデンサの等価直列抵抗成分を低くすることが出来るが、同様に陰極リード部に対して複雑な加工工程が必要となってしまう問題点があった。
【００１０】
【特許文献１】
特開平４−１１９６２４号公報
【００１１】
【課題を解決するための手段】
本発明者等は前述した課題を解決するために鋭意研究した結果、本発明は従来の固体電解コンデンサの製造方法を大きく変更することなく、単にコンデンサ素子陰極部の形状を変更することにより、積層された全てのコンデンサ素子と陰極リード部とを導電性接着剤を用いて直接接続することを可能ならしめるものである。
【００１２】
弁作用を有する平板状の金属からなる電極体の表面に陽極酸化皮膜を設ける際に、コンデンサ素子の陰極部となる部分の少なくとも１ヶ所に、予め陰極切り欠き部を設ける。その後は固体電解質層を設け、さらにこの固体電解質層上に陰極導電体層を設けたコンデンサ素子を備え、このコンデンサ素子における電極体に一体に陽極端子を設け、かつこの陽極端子として絶縁樹脂帯（マスキング）を施した部分を設け、更に前記陰極導電体層および陽極端子部の接続部がそれぞれ対応するように複数個のコンデンサ素子を重ね合わせて積層したものを陰極リード部及び陽極リード部に接続することにより、等価直列抵抗成分が優れて低い固体電解コンデンサを得ることが出来る。
【００１３】
即ち、本発明は以下の固体電解コンデンサ及びその製造方法を提供するものである。
１）  表面に誘電体皮膜層を有する弁作用金属からなる陽極基体の一方の端部を陽極部とし、この陽極基体の残部の該誘電体皮膜層上に固体電解質層、その上に導電体層が形成された陰極部を有する複数個の固体電解コンデンサ素子の該陽極部と該陰極部とがそれぞれ積層されてリードフレームに接続され、外装樹脂で封止成形されている固体電解コンデンサであって、それぞれの固体電解コンデンサ素子の陰極部の少なくとも一部に切り欠き部が有り、切り欠き部に導電材が充填されている固体電解コンデンサ、
２）  固体電解コンデンサ素子の陰極部の切り欠き部が、陰極部の縁部に有る上記１に記載の固体電解コンデンサ、
３）  固体電解コンデンサ素子が、陽極部と陰極部の境界部に絶縁性樹脂帯を周状に有する上記１または２に記載の固体電解コンデンサ、
４）  積層された陰極部の切り欠き部が、導電材で覆われている上記１乃至３のいずれかひとつに記載の固体電解コンデンサ、
５）  弁作用金属が、アルミニウム、タンタル、チタン、ニオブ及びそれらの合金から選ばれた一種である上記１乃至４のいずれかひとつに記載の固体電解コンデンサ、
６）  弁作用金属が、アルミニウム化成箔またはニオブ化成箔である上記１乃至４のいずれかひとつに記載の固体電解コンデンサ、
７）  弁作用金属が、３０Ｖ未満の電圧で化成処理して得られた化成箔である上記１乃至６のいずれかひとつに記載の固体電解コンデンサ、
８）  リードフレームが、銅または銅合金系の材料である上記１乃至７のいずれかひとつに記載の固体電解コンデンサ、
９）  固体電解質が、π電子共役系重合体を含んだものである上記１乃至８のいずれかひとつに記載の固体電解コンデンサ、
１０）  π電子共役系重合体が、複素五員環化合物から得られた重合体である上記９に記載の固体電解コンデンサ、
１１）  複素五員環化合物が、ピロール、チオフェン、フラン、イソチアナフテン、１，３−ジヒドロイソチアナフテン及びそれらの置換誘導体から選ばれた少なくとも１種である上記１０記載の固体電解コンデンサ、
１２）  複素五員環化合物が、３，４−エチレンジオキシチオフェン及び１，３−ジヒドロイソチアナフテンから選ばれた少なくとも１種である上記１０に記載の固体電解コンデンサ、
１３）  表面に誘電体皮膜層を有する弁作用金属からなる陽極基体の一方の端部に陽極部を設け、この陽極基体の残部の少なくとも一部に切り欠き部を有する弁作用金属の該誘電体皮膜層上に固体電解質層、その上に導電体層を形成して陰極部を有する固体電解コンデンサ素子とし、これら素子を切り欠き部が重なるように複数個積層して切り欠き部に導電材を充填し、陰極部、陽極部をそれぞれリードフレームに接続し、外装樹脂で封止成形することを特徴とする固体電解コンデンサの製造方法、
１４）  陽極部と陰極部の境界部に絶縁性樹脂帯を周状に設けた固体電解コンデンサ素子を切り欠き部が重なるように複数個積層して切り欠き部に導電材を充填し、陰極部、陽極部をそれぞれリードフレームに接続し、外装樹脂で封止成形する上記１３に記載の固体電解コンデンサの製造方法、及び
１５）  表面に誘電体皮膜層を有する弁作用金属からなる陽極基体の一方の端部を陽極部とし、この陽極基体の残部の該誘電体皮膜層上に固体電解質層、その上に導電体層が形成された陰極部を有する複数個の固体電解コンデンサ素子の該陽極部と該陰極部とがそれぞれ積層されてリードフレームに接続されている固体電解コンデンサ素子であって、それぞれの固体電解コンデンサ素子の陰極部の少なくとも一部に切り欠き部が有り、切り欠き部に導電材が充填されている固体電解コンデンサ素子。
【００１４】
【発明の実施の形態】
以下、本発明について詳細に説明する。
（弁作用金属）
本発明において固体電解コンデンサの陽極基体として用いられる弁作用金属としては、例えばアルミニウム、タンタル、チタン、ニオブ、ジルコニウムおよびこれらを基質とする合金等がいずれも使用できる。そして陽極基体の形状としては、平板状の箔や板や棒状等が挙げられる。このうちアルミニウム化成箔が経済性に優れているので実用上多く用いられている。このアルミニウム化成箔は、４０〜２００μｍ厚、平板形素子単位として縦横１〜３０ｍｍ程度の矩形のものが使用される。好ましくは幅２〜２０ｍｍ、長さ２〜２０ｍｍ、より好ましくは幅２〜５ｍｍ、長さ２〜６ｍｍである。
【００１５】
陽極基体の表面に設ける誘電体皮膜層は、弁作用金属の表面部分に設けられた弁作用金属自体の酸化物層であってもよく、或は、弁作用金属箔の表面上に設けられた他の誘電体層であってもよいが、特に弁作用金属自体の酸化物からなる層であることが望ましい。
【００１６】
本発明では、表面に誘電体皮膜層が形成された平板状の陽極基体の端部の一区画に陽極部を設けて、さらにこの陽極基体の残部の誘電体皮膜上に固体電解質層、導電体層が形成された陰極部を設けており、この陰極部の少なくとも一部に切り欠き部を設けている。
【００１７】
切り欠き部を設けるのは、陽極基体（弁作用金属）に誘電体皮膜層を形成する前に行うのが好ましいが、陽極基体に誘電体皮膜層を形成した後、または固体電解質層を形成する前でも、切り欠き部を設けることで生じた切り込み口の弁作用金属表面に誘電体皮膜を形成させることができればよい。結果的に陽極基体の弁作用金属表面が誘電体皮膜層で覆われていれば切り欠き部を設ける時機は特に差し支えがない。
【００１８】
切り欠き部の大きさは、陰極部の大きさ、コンデンサ素子の積層枚数によって異なるため予備実験によって決められる。また切り欠き部の形状は円形、楕円形、半円形、三角形、四角形等公知のどのような形状でも差し支えない。切り欠き部の個数は、複数個でもよい。
【００１９】
また、切り欠き部が有る部位としてはコンデンサ素子の陰極部であれば、例えば平板状の素子では縁部（外周部で隅部を含む）、平板央部どこでもよいが、加工し易さ、素子の強度等で縁部が好ましい。
【００２０】
弁作用を有する平板状の金属からなる電極体の表面に陽極酸化皮膜を設ける際に、コンデンサ素子の陰極部となる部分の少なくとも１ケ所に、図２に示すような切り欠き部８を設ける。なお、図２の切り欠き部形状は四角形であるが、切り欠き形状は問わない。図３の如き側面に形成された切り欠き部８ａであってもっよい。
【００２１】
（固体電解質）
次に、陽極部とした以外の残りの誘電体皮膜層上に固体電解質を形成させているが、固体電解質層の種類には特に制限は無く、従来公知の固体電解質が使用できるが、とりわけ高導電率の導電性高分子を固体電解質として作製する固体電解質コンデンサは、従来の電解液を用いた湿式電解コンデンサや二酸化マンガンを用いた固体電解コンデンサに比べて、等価直列抵抗成分が低く、大容量でかつ小形となり、高周波性能が良好なために好ましい。
【００２２】
本発明の固体電解コンデンサに用いられる固体電解質を形成する導電性重合体は限定されないが、好ましくはπ電子共役系構造を有する導電性重合体、例えばチオフェン骨格を有する化合物、多環状スルフィド骨格を有する化合物、ピロール骨格を有する化合物、フラン骨格を有する化合物等で示される構造を繰り返し単位として含む導電性重合体が挙げられる。
【００２３】
導電性重合体の原料として用いられるモノマーのうち、チオフェン骨格を有する化合物としては、例えば、３−メチルチオフェン、３−エチルチオフェン、３−プロピルチオフェン、３−ブチルチオフェン、３−ペンチルチオフェン、３−ヘキシルチオフェン、３−ヘプチルチオフェン、３−オクチルチオフェン、３−ノニルチオフェン、３−デシルチオフェン、３−フルオロチオフェン、３−クロロチオフェン、３−ブロモチオフェン、３−シアノチオフェン、３，４−ジメチルチオフェン、３，４−ジエチルチオフェン、３，４−ブチレンチオフェン、３，４−メチレンジオキシチオフェン、３，４−エチレンジオキシチオフェン等の誘導体を挙げることができる。これらの化合物は、一般には市販されている化合物または公知の方法（例えば、Synthetic  Metals誌，1986年，15巻，169頁）で準備できる。
【００２４】
また、例えば、多環状スルフィド骨格を有する化合物としては、例えば、１，３−ジヒドロ多環状スルフィド（別名、１，３−ジヒドロベンゾ［ｃ］チオフェン）骨格を有する化合物、１，３−ジヒドロナフト［２，３−ｃ］チオフェン骨格を有する化合物が使用できる。さらには１，３−ジヒドロアントラ［２，３−ｃ］チオフェン骨格を有する化合物、１，３−ジヒドロナフタセノ［２，３−ｃ］チオフェン骨格を有する化合物を挙げることができ、公知の方法、例えば特開平8-3156号広報記載の方法により準備することができる。
【００２５】
また、例えば、１，３−ジヒドロナフト［１，２−ｃ］チオフェン骨格を有する化合物、１，３−ジヒドロフェナントラ［２，３−ｃ］チオフェン誘導体、１，３−ジヒドロトリフェニロ［２，３−ｃ］チオフェン骨格を有する化合物、１，３−ジヒドロベンゾ［ａ］アントラセノ［７，８−ｃ］チオフェン誘導体等も使用できる。
【００２６】
縮合環に窒素またはＮ−オキシドを任意に含んでいる化合物もあり、１，３−ジヒドロチエノ［３，４−ｂ］キノキサリンや、１，３−ジヒドロチエノ［３，４−ｂ］キノキサリン−４−オキシド、１，３−ジヒドロチエノ［３，４−ｂ］キノキサリン−４，９−ジオキシド等を挙げることができるが、これらに限定されるものではない。
【００２７】
また、ピロール骨格を有する化合物としては、例えば、３−メチルピロール、３−エチルピロール、３−プロピルピロール、３−ブチルピロール、３−ペンチルピロール、３−ヘキシルピロール、３−ヘプチルピロール、３−オクチルピロール、３−ノニルピロール、３−デシルピロール、３−フルオロピロール、３−クロロピロール、３−ブロモピロール、３−シアノピロール、３，４−ジメチルピロール、３，４−ジエチルピロール、３，４−ブチレンピロール、３，４−メチレンジオキシピロール、３，４−エチレンジオキシピロール等の誘導体を挙げられるが、これらに限られない。これらの化合物は、市販品または公知の方法で準備できる。
【００２８】
また、フラン骨格を有する化合物としては、例えば、３−メチルフラン、３−エチルフラン、３−プロピルフラン、３−ブチルフラン、３−ペンチルフラン、３−ヘキシルフラン、３−ヘプチルフラン、３−オクチルフラン、３−ノニルフラン、３−デシルフラン、３−フルオロフラン、３−クロロフラン、３−ブロモフラン、３−シアノフラン、３，４−ジメチルフラン、３，４−ジエチルフラン、３，４−ブチレンフラン、３，４−メチレンジオキシフラン、３，４−エチレンジオキシフラン等の誘導体が挙げられるが、これらに限られるものではない。これらの化合物は市販品または公知の方法で準備できる。
【００２９】
重合の手法は、電解重合でも、化学酸化重合でも、その組合せでもよい。また、誘電体皮膜上に導電性重合体でない固体電解質をまず形成し、次いで上記の重合方法で導電性重合体を形成する方法でもよい。
【００３０】
導電性重合体を形成する例として、３，４−エチレンジオキシチオフェンモノマー及び酸化剤を好ましくは溶液の形態において、別々に前後してまたは一緒に誘電体皮膜上に塗布して形成する方法(特開平2-15611号公報や特開平10-32145号公報)等が利用できる。
【００３１】
一般に導電性重合体には、ドーピング能のある化合物(ドーパント)が使用されるが、ドーパントはモノマー溶液と酸化剤溶液のいずれに添加しても良く、ドーパントと酸化剤が同一の化合物になっている有機スルホン酸金属塩の様なものでもよい。ドーパントとしては、好ましくはアリールスルホン酸塩系のドーパントが使用される。例えば、ベンゼンスルホン酸、トルエンスルホン酸、ナフタレンスルホン酸、アントラセンスルホン酸、アントラキノンスルホン酸などの塩を用いることができる。
【００３２】
（固体電解コンデンサ）
そしてこのような導電性重合体を含む固体電解質層上には、例えばカーボンペーストおよび／または銀ペースト等の従来公知の導電ペーストを積層して導電体層を形成して陰極部（導電体層形成部）を構成している。また、陽極部と陰極部との境界部に絶縁樹脂層（マスキング用のレジスト膜）により、周状（はち巻き状）に絶縁樹脂層を形成していてもよい。
【００３３】
このように導電体層まで形成されたコンデンサ素子を複数枚方向を揃えて積層する方法を説明する。このコンデンサ素子１１ａを図４に示すように、陰極リード部２１に導電性接着剤２３ａを用いて接合する。なお、図４においては陰極リード部上に導電性接着剤を塗布しているが、導電性接着剤の塗布は陰極リード部側でもコンデンサ素子側でも、或いはその双方でもかまわない。コンデンサ素子と陰極リード部を接合すると、図５に示すように導電性接着剤の一部が陰極切り欠き部にはみ出し、導電性接着部３１を切り欠き部周辺に形成することとなる。次いで、コンデンサ素子１１ａ上に導電性接着剤２３ｂを用いてコンデンサ素子１１ｂを接合すると図６に示すように、陰極切り欠き部からはみ出た余剰の導電性接着剤は導電性接着部３１と接触し一体化して、導電性接着部４１が形成される。この導電性接着部４１を介して１層目コンデンサ素子１１ａ、２層目コンデンサ素子１１ｂ及び陰極リード部２１が電気的、機械的に直接接続することとなり、コンデンサ素子、陰極リード部間及びコンデンサ素子間の電気抵抗を減ずる効果をもたらし、等価直列抵抗が低下したコンデンサを得ることができる。
【００３４】
図７は、積層したコンデンサ素子を導電性接着剤で接合した状態を示す断面図である。同図において、コンデンサ素子１の陰極部２の切り欠き部８が一致するように各コンデンサ素子を載置した後、導電性接着剤によって切り欠き部８を一体化して積層したコンデンサ素子としている。切り欠き部８の大半を導電性接着剤で埋めていれば、切り欠き部８の一部に導電性接着剤の未充填部があってもよい。
【００３５】
積層したコンデンサ素子は、さらに各コンデンサ素子同志の接続を強固にするため、各コンデンサ素子の陰極部のみを、例えば銀ペースト等の導電材浴に浸漬し、乾燥硬化することにより一体化を計ってもよい。前述した導電材としては、銀ペースト等の公知の導電ペースト、クリーム半田等の溶融可能金属が挙げられる。
【００３６】
このようにしてリードフレームに接続された固体電解コンデンサ素子はエポキシ樹脂等の外装樹脂により、トランスファー成形機等で、封止成形を行った後、リードフレームの凸部をコンデンサ素子の近辺で切断してチップ状の固体電解コンデンサとしている。
【００３７】
リードフレームの材料は一般的に使用されるものであれば特に制限はないが、好ましくは銅系（例えばＣｕ−Ｎｉ系、Ｃｕ−Ａｇ系、Ｃｕ−Ｓｎ系、Ｃｕ−Ｆｅ系、Ｃｕ−Ｎｉ−Ａｇ系、Ｃｕ−Ｎｉ−Ｓｎ系、Ｃｕ−Ｃｏ−Ｐ系、Ｃｕ−Ｚｎ−Ｍｇ系、Ｃｕ−Ｓｎ−Ｎｉ−Ｐ系合金等）の材料もしくは表面に銅系の材料のメッキ処理を施した材料で構成すればリードフレームの形状の工夫により抵抗の減少、リードフレームの面取り作業性が良好になる等の効果が得られる。
【００３８】
【実施例】
以下に本発明について代表的な例を示し、さらに具体的に説明する。なお、これらは説明のための単なる例示であって、本発明はこれらに何等制限されるものでない。
【００３９】
実施例１〜５
表１に示した形状と大きさの切り欠き部を有するアルミニウム化成箔（日本蓄電器工業株式会社製、箔種１１０ＬＪＢ２２Ｂ、定格皮膜耐電圧：４ｖｆ）（以下、化成箔と称する。）を先端から二分するように、化成箔の両面および両端にマスキング材（耐熱性樹脂）による幅１ｍｍのマスキングを周状に形成した。陰極部（横３ｍｍ×縦４ｍｍ）と陽極部に分け、この化成箔の先端側区画部分である陰極部を、電解液としてアジピン酸アンモニウム１０質量％水溶液を使用し、温度５５℃、電圧４V、電流密度５ｍＡ／ｃｍ2、通電時間１０分の条件で化成し、水洗した。
【００４０】
その後、陰極部を、３，４−エチレンジオキシチオフェンのイソプロピルアルコール溶液１ｍｏｌ／ｌに浸漬後、２分間放置し、次いで、酸化剤（過硫酸アンモニウム：１．５ｍｏｌ／ｌ）とドーパント（ナフタレン−２−スルホン酸ナトリウム：０．１５ｍｏｌ／ｌ）の混合水溶液に浸漬し、４５℃、５分間放置することにより酸化重合を行った。
【００４１】
この含浸工程及び重合工程を全体で１２回繰り返し、ドーパントを含む固体電解質層を化成箔の微細孔内に形成した。このドーパントを含む固体電解質層を形成した化成箔を５０℃温水中で水洗し固体電解質層を形成した。
固体電解質層を形成させた後、電解液としてアジピン酸アンモニウム１０質量％水溶液を使用し、温度５５℃、電圧４Ｖ、電流密度５ｍＡ／ｃｍ2、通電時間１０分の条件で再度化成し、水洗の後、１００℃で３０分乾燥を行った。
その上にカーボンペースト、銀ペーストを順次被覆させて陰極導電体層を形成した。
【００４２】
このコンデンサ素子３枚を、リードフレームの陰極リード部及び陽極リード部に対して導電性接着剤として銀ペーストを用いて方向を揃えて重ね、積層し陰極部の接合をした。積層した陽極部は陽極リード部をスポット熔接にて接合した。
【００４３】
このコンデンサ素子の積層構造体を樹脂封止し、更に１３５℃の環境で２．５Ｖの電圧を４５分間印加して、コンデンサ素子が３枚積層された構造を持つ定格容量１００μＦ、定格電圧２Ｖの固体電解コンデンサを５０個得た。
こうして得られた５０個の固体電解コンデンサの容量、等価直列抵抗を実際に測定した結果を表２として示す。
【００４４】
実施例６
実施例１において、過硫酸アンモニウムに代えて硫酸第２鉄を、また、３，４−エチレンジオキシチオフェンに代えてジヒドロイソチアナフテンとした以外は、実施例１と同様に５０個のコンデンサ素子を作製させた。これら試験体の評価を実施例１と同様に行った。その結果を表２に示す。
【００４５】
実施例７
実施例１において、３，４−エチレンジオキシチオフェンに代えてピロールとし、この時、ピロール溶液は含浸後、３℃で５分間乾燥し、さらに酸化剤溶液含浸後、５℃にて１０分間重合させた以外は、実施例１と同様に５０個のコンデンサ素子を作製させた。これら試験体の評価を実施例１と同様に行った。その結果を表２に示す。
【００４６】
比較例１
陰極部に切り欠き部が無い化成箔を用いた、以外は実施例１と同様にして５０個の固体電解コンデンサを作製した。その固体電解コンデンサの性能を表２に示した。なお各実施例または比較例は全数値とも５０点の平均値である。
【００４７】
【表１】
0004831593.tif 000002
【００４８】
【表２】
0004831593.tif 000003
【００４９】
【発明の効果】
このようにコンデンサ素子の陰極部に陰極切り欠き部を設けることにより、コンデンサ素子の積層枚数を何枚にしても、陰極切り欠き部に形成される余剰導電性接着剤が陰極リード部とコンデンサ素子を直接接続することとなり、積層されたコンデンサ素子と陰極リード部間の抵抗成分を減ずることが出来る。コンデンサ素子と陰極リード部間の抵抗成分を減ずることにより、等価直列抵抗成分の低い固体電解コンデンサの製造を可能とする。
【００５０】
【図面の簡単な説明】
【図１】従来の積層型固体電解コンデンサ素子を示す斜視図。
【図２】本発明におけるコンデンサ素子の切り欠き部の例を示した平面図。
【図３】本発明におけるコンデンサ素子の切り欠き部の例を示した平面図。
【図４】本発明の１層目コンデンサ素子を陰極リード部及び陽極リード部に接合する状態を表す斜視図。
【図５】本発明の２層目コンデンサ素子を陰極リード部及び陽極リード部に接合する状態を表す斜視図。
【図６】本発明の２層目コンデンサ素子を陰極リード部及び陽極リード部に接合した状態を表す斜視図。
【図７】本発明の固体電解コンデンサ素子の断面図（ａ）及び平面図（ｂ）。
【符号の説明】
１  コンデンサ素子
２  陰極部
３  陽極部
４  陰極リード部
５  陽極リード部
６  外装樹脂
７  マスキング（レジスト膜）
８、８ａ  切り欠き部
１１ａ  １層目コンデンサ素子
１１ｂ  ２層目コンデンサ素子
２１  陰極リード
２２  陽極リード
２３ａ、２３ｂ  導電性接着剤
３１  導電性接着部
４１  導電性接着部
【図１】
0004831593.tif 000004
【図２】
0004831593.tif 000005
【図３】
0004831593.tif 000006
【図４】
0004831593.tif 000007
【図５】
0004831593.tif 000008
【図６】
0004831593.tif 000009
【図７】
0004831593.tif 000010